(57)【特許請求の範囲】
【請求項１】
不活性雰囲気下、２５〜１００℃の範囲の温度で、
（ｉ）水混和性有機溶媒１００重量部、
（ｉｉ）水性コロイド状シリカ分散物１〜２００重量部、
（ｉｉｉ）アルコキシシリルアクリレート０．５〜５０重量部、
（ｉｖ）反応性アクリルモノマー１０〜４００重量部、および
（ｖ）次式のガルビノキシル
【化１】
0004104678.tif 000017
からなる嫌気性ゲル化禁止剤の有効量を含む混合物の揮発分を除去することからなる、放射線硬化可能なケイ素含有ポリアクリレートハードコート組成物の製造方法。
【請求項２】
水混和性有機溶媒がイソプロパノールである、請求項１記載の方法。
【請求項３】
アルコキシシリルアクリレートがメタクリルオキシプロピルトリメトキシシランである、請求項１記載の方法。
【請求項４】
反応性アクリルモノマーがヘキサンジオールジアクリレートである、請求項１記載の方法。
【請求項５】
嫌気性条件下、２５〜１００℃の範囲の温度で、
（ｉｘ）水混和性有機溶媒１〜２００重量部、
（ｘ）水性コロイド状シリカアクリレート０．５〜５０重量部、
（ｘｉ）アルコキシシリルアクリレート０．５〜５０重量部
（ｘｉｉ）反応性アクリルモノマー１０〜４００重量部、および
（ｘｉｉｉ）次式のガルビノキシル
【化２】
0004104678.tif 000018
からなる嫌気性ゲル化禁止剤の有効量を含む混合物の揮発分を除去することによって得られる、実質的に揮発分を含まない放射線硬化可能なケイ素含有ポリアクリレートハードコート組成物。
【発明の詳細な説明】
【０００１】
【産業上の利用分野】
本発明は、放射線硬化可能なケイ素含有ポリアクリレートハードコート組成物の製造方法に係る。嫌気性ゲル化禁止剤の存在下でアルコキシシリルアクリレートおよび多官能性の反応性アクリレートと混合された水性コロイド状シリカの有機溶媒混合物を嫌気性条件下減圧にして揮発分を除去する方法が提供される。実質的に揮発分を含まない放射線硬化可能なケイ素含有ポリアクリレートハードコート組成物も提供される。
【０００２】
【従来の技術】
チャング(Chung) の米国特許第４，４７８，８７６号に示されているように、熱可塑性基体のような基体上にＵＶ硬化性ケイ素含有ポリアクリレートハードコート組成物を塗布する方法が提供されている。チャング(Chung) のケイ素ハードコート組成物は空気のような非不活性雰囲気中でＵＶ硬化させられる。
【０００３】
ＵＶ硬化性ケイ素含有ポリアクリレートハードコート組成物を製造する際には、まず最初にメタクリルオキシプロピルトリメトキシシランのようなアルコキシシリルアクリレートで水性コロイド状シリカを処理することができる。次に、水性／有機溶媒共沸物の形態で混合物から水を除去する。揮発分を除去するに先立って、ヘキサンジオールジアクリレートのような多官能性で反応性のアクリルモノマーを混合物に添加して、シリル化されたコロイド状シリカ用のアクリルマトリックスとすることができる。経験的に、蒸留工程の間にケイ素含有ポリアクリレートハードコート混合物のゲル化が起こり易いことが示されている。メチルヒドロキノン（ＭＥＨＱ）のような禁止剤が使用されて、ある程度の成功を納めている。しかし、カーランド(Kurland) 著、ポリマー科学誌、ポリマー化学版(J.  Poly.  Sci.,  Poly.  Chem.  Ed.)第１８巻（１９８０年）第１１３９頁に教示されているように、ＭＥＨＱのような禁止剤は効力を示すのに酸素を必要とする。その結果、空気または酸素の存在下高温で大容量の有機溶媒を蒸発させる際に安全上の問題が生じる。
【０００４】
したがって、放射線硬化可能なケイ素含有ポリアクリレートハードコート組成物を経済的に、かつ環境上安全に製造することができれば望ましいであろう。本明細書で使用する「放射線硬化性（硬化可能な）」という表現は、ＵＶ光のような化学線または電子ビームのような粒子線によって硬化することを意味している。
【０００５】
【発明の概要】
本発明の基礎となった発見は、揮発分除去工程中ＭＥＨＱの代わりに、下記式を有する「ガルビノキシル（galvinoxyl）」のような嫌気性ゲル化禁止剤を有効量で用いることによって、経済的かつ環境上安全に放射線硬化性ケイ素含有ポリアクリレートハードコート組成物を作成することができるということである。
【０００６】
【化１】
0004104678.tif 000002
【０００７】
さらに、この放射線硬化性ケイ素含有ポリアクリレートハードコート組成物の形成中に嫌気性ゲル化禁止剤を使用すると、得られる硬化後のコーティングの安定性が高まることも判明した。その結果、こうして硬化したハードコートと有機基体（たとえば、ポリカーボネートのような熱可塑性基体）からなる複合体の耐候性も改良される。
【０００８】
【発明の詳細な開示】
本発明により、不活性雰囲気下、約２５〜約１００℃の範囲の温度で、
（ｉ）水混和性有機溶媒１００重量部、
（ii）水性コロイド状シリカ１〜約２００重量部、
（iii ）アルコキシシリルアクリレート０．５〜約５０重量部、
（iv）反応性ポリアクリルモノマー１０〜約４００重量部、および
（ｖ）嫌気性ゲル化禁止剤の有効量
を含む混合物の揮発分を除去することからなる、放射線硬化可能なケイ素含有ポリアクリレートハードコート組成物の製造方法が提供される。
【０００９】
本発明の、放射線硬化性ケイ素含有ポリアクリレートハードコート組成物を製造するための好ましい方法は以下の工程（Ａ）〜（Ｃ）からなる。
（Ａ）（vi）水混和性有機溶媒１００重量部、
（vii ）水性コロイド状シリカ分散物１〜約２００重量部、および
（viii）アルコキシシリルアクリレート０．５〜約５０重量部
を含む混合物を２５〜約１００℃の温度で撹拌してコロイド状シリカ‐アルコキシシリルアクリレート反応生成物を製造する。
（Ｂ）（Ａ）で得られた混合物に、反応性のアクリルモノマーを約１０〜約４００重量部添加する。
（Ｃ）（Ｂ）で得られた混合物から、不活性雰囲気下、約２５〜約１００℃の温度で、有効量の嫌気性ゲル化禁止剤を存在させて、揮発分を除去する。
【００１０】
本発明の別の一面においては、嫌気性条件下、約２５〜約１００℃の範囲の温度で、
（ix）水混和性有機溶媒１００重量部、
（ｘ）水性コロイド状シリカ１〜約２００重量部、
（xi）アルコキシシリルアクリレート０．５〜約１５重量部、
（xii ）反応性アクリルモノマー１０〜約４００重量部、および
（xiii）嫌気性ゲル化禁止剤の有効量
を含む混合物の揮発分を除去することによって製造された、実質的に揮発分を含まない放射線硬化可能なケイ素含有ポリアクリレートハードコート組成物が提供される。
【００１１】
好ましいアルコキシシリルアクリレートの中には、次式（１）を有する化合物がある。
【００１２】
【化２】
0004104678.tif 000003
【００１３】
ここで、ＲはＣ(1-13)の一価の基であり、Ｒ1 はＣ(1-8) のアルキル基であり、Ｒ2 は水素、Ｒ基またはこれらの混合物の中から選択され、Ｒ3 は二価のＣ(1-3) アルキレン基であり、ａは０〜２に等しい整数であり、ｂは１〜３に等しい整数であり、ａ＋ｂの和は１〜３に等しい。
本発明の実施の際に使用することができる反応性の多官能性アクリレートモノマーの中には、次式（２）に包含される化合物がある。
【００１４】
【化３】
0004104678.tif 000004
【００１５】
ここで、Ｒ2 はすでに定義した通りであり、Ｒ4 は多価の有機基であり、ｎは２から４までの値を有する整数である。
式（１）のＲは、特に、Ｃ(1-8) アルキル、たとえばメチル、エチル、プロピル、ブチルなど、アリール基およびハロゲン化アリール基、たとえばフェニル、トリル、キシリル、ナフチル、クロロフェニルなどの中から選択される。Ｒ1 に包含される基は、たとえば、Ｒに包含されるＣ(1-8) のアルキル基すべてである。Ｒ2 に包含される基は、たとえば、水素、またはＲに包含される同じかもしくは異なる基である。Ｒ3 に包含される二価のアルキレン基は、たとえば、メチレン、エチレン、トリメチレン、テトラメチレンなどである。Ｒ4 に包含される二価の有機基は、Ｒ3 基、分枝したＣ(3-8) アルキレン基、分枝したハロゲン化Ｃ(3-8) アルキレン基、分枝したヒドロキシル化Ｃ(3-8) アルキレン基、分枝したアクリレート基、Ｃ(6-13)アリーレン基、たとえばフェニレン、トリレン、ナフチレンなど、ハロゲン化されたＣ(6-13)アリーレン基などである。
【００１６】
式（１）のアルコキシシリルアクリレートには次式を有する化合物が包含される。
【００１７】
【化４】
0004104678.tif 000005
【００１８】
式（２）に包含される反応性の多官能性アクリレートモノマーをいくつか例示する。
（ａ）次式を有する化合物。
【００１９】
【化５】
0004104678.tif 000006
【００２０】
（ｂ）次式を有するトリアクリレート。
【００２１】
【化６】
0004104678.tif 000007
【００２２】
（ｃ）次式を有するテトラアクリレート。
【００２３】
【化７】
0004104678.tif 000008
【００２４】
本発明の放射線硬化性ケイ素含有ポリアクリレートハードコート組成物（以下、「ハードコート組成物」という）の他の成分はコロイド状シリカである。コロイド状シリカはサブミクロンサイズのシリカ（ＳｉＯ2 ）粒子が水性媒質または他の溶媒に分散している分散物である。シリコーン製品に固有の利点の多く、たとえば環境上極端（過酷）な条件に対する広範囲の抵抗性などをハードコート組成物に付与するのは、このポリシロキサン骨格である。
【００２５】
コロイド状シリカの分散物はデュポン(DuPont)やナルコ・ケミカル社(Nalco Chemical Company)のような化学品製造会社から入手可能である。コロイド状シリカは酸性形態でも塩基性形態でも入手可能である。しかし、本発明の目的にとっては酸性形を使用するのが好ましい。酸性のコロイド状シリカ（すなわち、ナトリウム含量の低い分散物）を用いると優れたハードコート特性を達成することができるということが判明した。アルカリ性のコロイド状シリカも、激しく撹拌しながらＨＣｌやＨ2 ＳＯ4 のような酸を添加することによって酸性のコロイド状シリカに変換し得る。
【００２６】
本発明のハードコート組成物に使用するのに適したコロイド状シリカの一例は米国イリノイ州シカゴのナルコ・ケミカル社(Nalco Chemical Company)から入手可能なナルコーグ(Nalcoag) １０３４Ａである。ナルコーグ(Nalcoag) １０３４Ａは、Ｎａ2 Ｏ含量が低く、ｐＨが約３．１、ＳｉＯ2 含量が約３４重量％である高純度、酸性ｐＨの水性コロイド状シリカ分散物である。コロイド状シリカのグラムまたは重量部で表わした重量はその水性媒質を含んでいる。すなわち、たとえば、５２０グラムのナルコーグ(Nalcoag) １０３４Ａコロイド状シリカというと、ＳｉＯ2 が重量で約１７７グラムあるということになる。ニッサン・ケミカル社(Nissan Chemcial Co.) から入手できるコロイド状シリカの別の一例は、イソプロパノールまたはメタノール中にＳｉＯ2 を３０％含んでいる。しかし、経験によると、メタノール混合物はイソプロパノールのような分枝アルコールと併用して少なくとも２０重量％の分枝アルコールを含む混合物として使用しないとゲル化が起こり得る。コロイド状シリカを水性系ではなくアルコール系で使用する場合、アルコキシシリルアクリレートの加水分解を可能にするのに少なくとも充分な水が存在するべきであり、好ましくはアルコール性シリカ分散物の約０．５〜約５重量％存在するべきであるということも判明している。
【００２７】
コロイド状シリカという用語は、本発明のハードコート組成物を形成するのに過度の実験の必要なく利用することができる各種形態の微粉ＳｉＯ2 を表わすものとする。詳細な説明は米国特許第４，０２７，０７３号に見ることができる。本発明のハードコート組成物は、単一の多官能性アクリレートモノマーを含有していることも、あるいはジアクリレートやトリアクリレートのような多官能性モノマー２種の混合物を含有していることもできる。また、場合によって少量のモノアクリレートを使用することができる。さらに、本発明のハードコート組成物は、非アクリル系で放射線硬化性の脂肪族不飽和有機モノマー、たとえばＮ‐ビニルピロリドン、スチレンなどのような物質を、ハードコート組成物の５０重量％までの量で含有することができる。
【００２８】
ハードコート組成物がアクリレートモノマーの混合物を含有している場合、ジアクリレートとトリアクリレートの重量比は約１０／９０〜約９０／１０が好ましい。ジアクリレートとトリアクリレートの混合物の例としては、ヘキサンジオールジアクリレートとペンタエリトリトールトリアクリレートの混合物、ヘキサンジオールジアクリレートとトリメチロールプロパントリアクリレートの混合物、ジエチレングリコールジアクリレートとペンタエリトリトールトリアクリレートの混合物、およびジエチレングリコールジアクリレートとトリメチロールプロパントリアクリレートの混合物がある。
【００２９】
また、本発明のＵＶ硬化性ハードコート組成物は光開始剤を光増感量で、すなわち、非酸化性雰囲気（たとえば窒素）中で光硬化を生起させるのに有効な量で含有することができる。通常この量はＵＶ硬化性ハードコート組成物の約０．０１〜約１０重量％であり、約０．１〜約７重量％が好ましい。
本発明を実施する際に使用することができる嫌気性ゲル化禁止剤の中には以下のものが包含される。
ガルビノキシル、
次式を有する２，２，６，６‐テトラメチルピペリジニルオキシ（ＴＥＭＰＯ）、
【００３０】
【化８】
0004104678.tif 000009
【００３１】
次式を有する４‐ヒドロキシ‐２，２，６，６‐テトラメチルピペリジニルオキシ［４‐ヒドロキシＴＥＭＰＯ］、
【００３２】
【化９】
0004104678.tif 000010
【００３３】
ビス（２，２，６，６‐テトラメチル‐４‐ピペリジニルオキシ）セバケートジラジカル、
次式を有する２，２‐ジフェニル‐１‐ピクリルヒドラジル（ＤＰＰＨ）、
【００３４】
【化１０】
0004104678.tif 000011
【００３５】
次式を有するバンフィールド(Banfield)ラジカル、
【００３６】
【化１１】
0004104678.tif 000012
【００３７】
次式を有する１，３，５‐トリフェニルバーダジル、
【００３８】
【化１２】
0004104678.tif 000013
【００３９】
次式を有するケルシュ(Koelsch) ラジカル
【００４０】
【化１３】
0004104678.tif 000014
【００４１】
（ただし、Ｐｈはフェニルである）、
次式を有する１‐ニトロソ‐２‐ナフトール。
【００４２】
【化１４】
0004104678.tif 000015
【００４３】
さらに、ベンゾフロキサン、他のニトロソ化合物、たとえばニトロソベンゼンおよび２‐メチル‐２‐ニトロソプロパンダイマー（Ｎｔｂ）、ならびにニトロン類、たとえばＮ‐ｔ‐ブチル‐α‐フェニルニトロンを使用することができる。
嫌気性ゲル化禁止剤の有効量は、ハードコート組成物中に使用する反応性アクリルモノマーの重量を基準にして１００〜１０，０００ｐｐｍである。
【００４４】
窒素のような非酸化性雰囲気中で使用することができるケトン型の光開始剤は、たとえば、ベンゾフェノン、アセトフェノン、ベンジル、ベンズアルデヒド、ｏ‐クロロベンゼン、キサントン、チオキサントン、２‐クロロチオキサントン、９，１０‐フェナントレンキノン、９，１０‐アントラキノン、メチルベンゾインエーテル、エチルベンゾインエーテル、イソプロピルベンゾインエーテル、α，α‐ジエトキシアセトフェノン、α，α‐ジメトキシアセトフェノン、１‐フェニル‐１，２‐プロパンジオール‐２‐ｏ‐ベンゾイルオキシム、α，α‐ジメトキシ‐α‐フェニルアセトフェノン、およびメチルベンゾイルホルメートである。
【００４５】
本発明のハードコート組成物はまた、ＵＶ吸収剤すなわちＵＶ安定剤、たとえばレゾルシノールモノベンゾエート、２‐メチルレゾルシノールジベンゾエートを含有していることもできる。この安定剤は、場合によって存在することがある追加の溶媒を除いたハードコート組成物の重量を基準にして、約０．１〜１５重量％、好ましくは約３〜約１５重量％の量で存在することができる。ＵＶ硬化したコーティング組成物は、ＵＶ硬化性コーティング組成物の重量を基準にして約１〜約１５重量％の安定剤を含有することができる。
【００４６】
本発明のハードコート組成物は、各種つや消し剤、表面活性剤、チキソトロープ剤、ＵＶ光安定剤および染料を含有することができる。
アニオン性、カチオン性またはノニオン性の表面活性剤を始めとする各種表面活性剤が存在することもできる。これらは、カーク‐オスマー化学技術全書(Kirk-Othmer Encyclopedia of Chemical Technology) 第１９巻、インターサイエンス・パブリッシャーズ(Interscience Publishers) 、ニューヨーク、１９６９年、第５０７〜５９３頁、およびポリマー科学および技術全書(Encyclopedia of Polymer Science and Technology)第１３巻、インターサイエンス・パブリッシャーズ(Interscience Publishers) 、ニューヨーク、１９７０年、第４７７〜４８６頁（どちらも引用により本明細書に含まれているものとする）に記載されている。
【００４７】
本発明の実施の際、ハードコート組成物は、水性コロイド状シリカ、アルコキシシリルアクリレート、多官能性アクリルモノマーまたはその混合物、ＵＶ光増感剤、およびその他任意に添加する上記添加剤を一緒にブレンドすることによって形成することができる。ひとつのブレンド法では、水性コロイド状シリカと水混和性アルコールの存在下でアルコキシシリルアクリレートを加水分解することができる。別の手順では、水性アルコール中で加水分解してあるアルコキシシリルアクリレートに水性コロイド状シリカを添加することができる。
【００４８】
本発明のハードコート組成物の製造に使用することができる適切な有機溶媒はアルコール類が好ましく、たとえば、水混和性アルコール（例、メタノール、エタノール、プロパノール、ブタノールなど）、またはエーテルアルコール（例、エトキシエタノール、ブトキシエタノール、メトキシプロパノールなど）がある。別の手順では、水性コロイド状シリカとアルコキシシリルアクリレートを一緒にし、加水分解が行なわれるまで撹拌する。アルコキシシリルアクリレートの加水分解は、周囲条件下で達成することができ、あるいはまた加水分解混合物を加熱して数分間還流することで実施することができる。アルコール混和性のコロイド状シリカを使用する場合、水は０．０５〜約５部、好ましくは０．０５〜約１．５部添加することができる。
【００４９】
本発明のハードコート組成物の各種成分の添加順序は臨界的なものではないが、上記のアルコキシシリルアクリレートとコロイド状シリカの加水分解混合物に多官能性アクリルモノマーまたはその混合物を添加するのが好ましい。このアルコキシシリルアクリレートとコロイド状シリカの混合物に多官能性アクリルモノマーまたはその混合物を添加する際、すでに述べたような水混和性アルコールの水溶液といった適切な加水分解媒質中で撹拌しながら行なうのが好ましい。
【００５０】
本発明の無溶剤型ハードコート組成物を製造する際には、水とアルコールの共沸混合物を配合物から蒸留することができる。最初の加水分解混合物にアルコールを使用しない場合、蒸留による水の除去を助けるのに充分なアルコールを添加することができる。他の溶剤、たとえばトルエンその他の芳香族炭化水素を添加して水の除去を補助することができる。
【００５１】
ゲルの形成を最小限に抑えるためには、ＵＶ硬化性組成物中で１０部のＳｉＯ2 に対して少なくとも１部のアルコキシシリルアクリレートを使用するべきである。
本発明のハードコート組成物はコロイド状シリカとアルコキシシリルアクリレートの縮合に起因するケイ素含有成分を主体としている。ハードコート組成物のケイ素含量の変化は得られるハードコートの耐磨耗性のような物理的性質に影響を及ぼすことが判明している。
【００５２】
本発明のハードコートの有機基体（たとえば熱可塑性基体や熱硬化性基体）に対する接着寿命はまた、ハードコート組成物の配合を最適化することによって高めることもできる。本発明の実施の際に耐磨耗性の高まった熱可塑性成形品を製造するのに利用することができる適切な熱可塑性基体は、たとえばレキサン(Lexan) ポリカーボネート、バロックス(Valox) ポリエステル、マイラー(Mylar) ポリエステル、ウルテム(Ultem) ポリエーテルイミド、ＰＰＯポリフェニレンオキサイド、高密度ポリエチレンおよびポリメチルメタクリレートである。木材、金属、たとえば鋼、アルミニウム、および金属化された熱可塑性プラスチックのような他の基体も使用することができる。
【００５３】
【実施例の記載】
当業者が本発明を容易に実施することができるように、限定ではなく例示のためにのみ以下の実施例を挙げる。部とあるのはすべて重量部である。
実施例１
ナルコ・ケミカル社(Nalco chemical company)のナルコ(Nalco) １０３４Ａ  （ＳｉＯ2 を３４％含む水性コロイド状シリカ分散物）８６．９ｇ、イソプロパノール（ＩＰＡ）２００ｍｌ、メタクリルオキシプロピルトリメトキシシラン（ＭＡＰＴＭＳ）１３ｇ、およびガルビノキシル０．２ｇの混合物を、その中に窒素を通して泡立たせながら６０℃で２時間加熱・撹拌した。次にこの混合物にヘキサンジオールジアクリレート（ＨＤＤＡ）３６．２ｇとイソプロパノール３７１ｍｌを加え、その混合物を、窒素を流しながら＜５０ｍｍＨｇで真空ストリッピングした。粘度８３ｃｐｓの油が７４ｇ得られた。この製造法により得られた油（以下「ガルビノキシルオイル」という）はケイ素含有ポリアクリレートハードコート組成物であった。同じ手順によりガルビノキシルを０．１ｇ使用したところ粘度１２０ｃｐｓのゲル化してない生成物が得られた。
【００５４】
ｐ‐メトキシフェノール（ＭＥＨＱ）０．０７ｇと酢酸ナトリウムの１％メタノール溶液１．４ｇをガルビノキシルの代わりに用いて上記手順を繰返したところ粘度６９ｃｐｓの油（以下「ＭＥＨＱオイル」という）が得られた。また、初期の加熱・撹拌段階およびその後の揮発分除去段階の間に空気を流した。
ガルビノキシルオイル１０ｇまたはＭＥＨＱオイル１０ｇをそれぞれトリメタノールプロパントリアクリレート１０ｇ、メチルベンゾイルホルメート［アクゾ社(AKZO Inc.) のバイキュア(VYCURE)光開始剤］１．２ｇおよびイソプロパノール２５ｇと一緒に混合することによってＵＶ硬化性ケイ素含有ポリアクリレートハードコート組成物を製造した。このＵＶ硬化性コーティング組成物を４″×４″×１／４″のポリカーボネートプレート上に流し塗りし、空気中２０フィート／分の速さでＵＶ光により硬化させた。ガードナー(Gardner) モデルＸＬ比色計を用いて、ガルビノキシルオイルコーティングのＹＩを測定したところ０．８であったが、ＭＥＨＱオイルコーティングは１．３であった。
【００５５】
実施例２
不活性雰囲気下で別の嫌気性ゲル化禁止剤を用い、実施例１の手順に従って、別のＵＶ硬化性ケイ素含有ポリアクリレートハードコートオイルを製造した。次の結果が得られた。ここで「ＧＩ」はゲル化禁止剤である。
表  １
ＧＩ 部（ｇ） オイル粘度（ｃｐｓ）
４‐ヒドロキシＴＥＭＰＯ*             ０．１        ７２（黄色）
Ｎ‐ｔ‐ブチル‐α‐                  ０．５      １３８（黄色）
フェニルニトロン
２，２‐ジフェニル‐１‐ピクリル‐    ０．１          ８８（紫色）
ヒドラジル水和物（ＤＰＰＨ）
ＭＥＨＱ                              ０．５          ゲル
* ４‐ヒドロキシ‐２，２，６，６‐テトラメチルピペリジニルオキシ
実施例３
イソプロパノール２２５０ｇ、メタクリルオキシプロピルトリメトキシシラン７０ｇ、ナルコ(Nalco) １０３４Ａ（ｐＨ３のコロイド状シリカ３４％）４６８．３ｇ、およびガルビノキシル０．２ｇの混合物を１．５〜２時間加熱還流した（浴温は１００を越えなかった）。次に、ヘキサンジオールジアクリレートを１９５．３ｇ加えた後、約５分間撹拌した。圧力を約７０ｍｍに、浴温を約６０℃に保って真空蒸留によってイソプロパノール／Ｈ2 Ｏ共沸混合物を除去した。揮発分除去作業中ガス導入口から空気を一定量流し続けた。自由流動性の黄色液体の最終収率は４０３ｇであった。
【００５６】
ＵＶスクリーン「ＢＳＥＸ」（２‐（２Ｈ‐ベンゾトリアゾール‐２‐イル）‐４‐ｔ‐オクチルフェニルベンゼンスルホネート）７ｐｈｒとヒドロキシベンゾフェノン［イー・メルク社(E Merk Co.)のダロキュア(Darocure)１６６４光開始剤］２ｐｈｒとの混合物を添加することによってコーティング調合物を調製した。このコーティング調合物はＭＥＨＱまたはガルビノキシルのいずれかを禁止剤として含んでいた。禁止剤０．２ｇの代わりに４０ｍｇ加えることによってガルビノキシルが１００ｐｐｍの第三の調合物を調製した。コールドキャストラインで１５ミルのポリカーボネートフィルムに塗布した。このコールドキャストの手順はコイル(D.J. Coyle)らの米国特許第５，２７１，９６８号に示されている。本実施例ではニップ圧力を１５ｐｓｉ、硬化速度を５０フィート／分、ロール温度を１０５°Ｆ、そしてゴムロールデュロメーターを５５とした。次にサンプルを、２つの１０インチ３００Ｗ／インチの中圧水銀ランプを用いて空気中５０フィート／分のＰＰＧプロセッサーでポストキュアーさせた。
【００５７】
ＢＳＥＸのレベルを１０ｐｈｒに増大させ、ニップ圧力を２０ｐｓｉ、硬化速度を４０フィート／分、ロール温度を１０８°Ｆとしたコールドキャストラインで硬化させた以外は上記と同様にしてコーティングを調製した。これらのコーティングにはＭＥＨＱ５００ｐｐｍかまたはガルビノキシル１００ｐｐｍを禁止剤として含有させた。これらのコーティングはダロキュア(Darocure)１６６４光開始剤２ｐｈｒかまたはジエトキシアセトフェノン（ＤＥＡＰ）光開始剤２ｐｈｒを用いた。次の結果が得られた。ここで、耐磨耗性は５００回のテーバー(Taber) 磨耗サイクル後測定し、ＱＵＶ光劣化は７０℃乾燥状態でＵＶＢ光８時間照射と５０℃暗室内４時間というサイクルを用いて行なった。
0004104678.tif 000016
表１と表２の結果に示されているように、広範囲の各種嫌気性ゲル化禁止剤を使用して、本発明の範囲内に入る有効なＵＶ硬化性アクリレート含有シリコーンハードコート組成物を形成することができる。さらに、実施例１の手順に従って表１のＤＰＰＨオイルから製造したＵＶ硬化後のコーティングの与えるΔＹＩ価はＭＥＨＱオイルコーティングとほぼ同等であったことも判明した。
【００５８】
以上の実施例は本発明の実施の際に使用することができる非常に多くの変形のうちのほんの二、三に関するだけのものであるが、本発明のずっと広い範囲はこれら実施例に先立つ詳細説明に記載されている。